(57)【要約】断熱のためのこの複合材は、壁（Ｐ１）の少なくとも１つ、特に熱に最初に晒される壁が、熱の作用下で収縮する傾向を有し、これによって、全体的に又は部分的に熱安定性に形成されている前記壁（Ｐ１）、（Ｐ２）の間の間隔の増大に対応する、前記連結糸（Ｆ）の起立が随伴的に引き起こされる点が優れている。
2005507469.tif 000002
【特許請求の範囲】
【請求項１】
織成または編成された構造を有し、複数の連結糸（Ｆ）によって互いに離間するように連結された少なくとも二つの壁（Ｐ１）、（Ｐ２）を備え、前記連結糸が自然に倒れる傾向を有するために、この姿勢では、間隔は小さく前記連結糸の長さよりも短くなっている、断熱用の、特に、保護服を製造するためのテキスタイル複合材であって、全体的に又は部分的に熱安定性に形成されている前記壁（Ｐ１）、（Ｐ２）の間の間隔の増大に対応する、前記連結糸（Ｆ）の起立を随伴的に引き起こすべく、前記壁の少なくとも１つ（Ｐ１）、特に、最初に熱に晒される壁が熱作用下で収縮する傾向を有することを特徴とするテキスタイル複合材。
【請求項２】
前記連結糸（Ｆ）は、前記層または壁（Ｐ１）、（Ｐ２）の各々と部分的に織成又は編成されていることを特徴とする請求項１によるテキスタイル複合材。
【請求項３】
前記連結糸（Ｆ）は、パラ−アラミドをベースとしていることを特徴とする請求項１によるテキスタイル複合材。
【請求項４】
各壁（Ｐ１）、（Ｐ２）は、経糸と緯糸との交錯によって形成されており、前記連結糸は経糸方向に配設され、前記糸の倒れ込みは緯糸方向に行われることを特徴とする請求項１によるテキスタイル複合材。
【請求項５】
各壁（Ｐ１）、（Ｐ２）の経糸と緯糸は、メタ−アラミド系の糸から選択された純粋物又は混合物であることを特徴とする請求項１によるテキスタイル複合材。
【請求項６】
各壁（Ｐ１）、（Ｐ２）は同じ糸密度を有することを特徴とする請求項１によるテキスタイル複合材。
【請求項７】
前記二つの壁（Ｐ１）、（Ｐ２）は異なる糸密度を有することを特徴とする請求項１によるテキスタイル複合材。
【請求項８】
前記複合材は、耐火材料からなる外側シート材、及び、基材を備える防水通気性膜と結合されていることを特徴とする請求項１によるテキスタイル複合材。
【請求項９】
保護服を製造するための、特に、消防士用の保護服のための請求項１から８のいずれか一項によるテキスタイル複合材の利用。
【発明の詳細な説明】
【技術分野】
【０００１】
本発明は、断熱材、特に、火炎に関連する危険に対する保護用のテキスタイル複合材を製造するために使用可能なテキスタイル製品の技術分野に関する。
【０００２】
本発明は、好ましくは、消防士用の作業服及び保護服を製造するためのテキスタイル複合材に適用される。勿論、この適用は限定的なものと解釈されるべきではない。
【０００３】
このように、本発明によるテキスタイル複合材は、例えば火災時など、極限状態が存在するあらゆる場合に適用可能であり、より一般的には、高温源に対する保護を提供するために適用可能である。
【背景技術】
【０００４】
一般に、図１に略示されているように、作業／保護上着を製造するためには、下記の４つの要素から成る多層構造が公知の要領で使用される：
・外側組織（Ａ）；
・一般に基材と結合された防水／通気膜（Ｂ）；
・一般にニードルフェルトによって構成された熱バリア（Ｃ）；
・仕上げ裏地（Ｄ）。
【０００５】
この技術水準は、フランス特許第１２１３４１５号公報の教示によって示される。
【０００６】
さらに、このタイプの保護服は、多項目の基準、なかでも輻射熱と対流熱とに対する保護能力の基準を満たすことが必要であり、構成材料が良好な熱安定性を有することが必要であり、純粋な不燃性の基準を満たす必要があり、加えて、良好な防水性を有する必要があるということも知られている。
【０００７】
また、もはや温度制御を達成できない身体の内部温度の上昇から生じる生理学的現象としての熱ストレスの危険に耐えられることが非常に重要であることも判っている。熱ストレスによって、身体能力の損失、気絶、卒倒、更には心拍停止さえも生じる可能性がある。
【０００８】
同様に、極限的で事故的な状況下において、特に、作業者に避難するための時間を与えることで作業者を保護できることも重要であることが判っている。例えば約４０ｋＷ／ｍ２のインシデント熱流束に匹敵する、数秒間以内で５００℃から６００℃へという非常に急速な温度上昇を引き起こすような、火炎の発達が非常に速い推移段階が見られる状況がある。従って、火元から避難するために十分な時間そのような急激な温度上昇に耐えうることが重要である。
【０００９】
これらの課題の達成を試みるために、ヨーロッパ特許第０４４３９９１号公報に教示されているような、三次元ニットによって構成される断熱材を組み込んだテキスタイル複合材、或いは、ヨーロッパ特許第０３６４３７０号公報に教示されているような、空気を保持するのに適したフェルトによって構成される断熱材を組み込んだテキスタイル複合材が提案されている。保持された空気に基づく断熱性は、熱流束に対して大きな保護能力を与える。しかしながら、そのような形態で断熱材を実施する場合（三次元ニットまたはフェルト）、感触と外観は満足できるものではない。そのような衣服はしばしば、非衛生的で、着用するには不快で且つ格好の良くないものと見なされるため、製造されたテキスタイル複合材に清潔性のための裏地を付ける必要がある。しかし、この解決手段は複合材を更に重くし、その製造を複雑化させる。
【００１０】
また、三次元ニット又はフェルトは、発汗から生じる水蒸気の排出を制限する傾向があり、それによって熱ストレス現象が増大することも判明している。
【００１１】
これらの欠点を改善する試みとして、三次元ニットまたはフェルトによって構成される前記断熱材を、空気を保持するのに適した他の構造に置き換えることが提案されている。１つの解決手段は、特許出願ＷＯ９９／３５９２６号公報の教示から得られ、これは一枚の膜に基づいており、前記膜と例えば裏地の役目を果たすテキスタイル面との間に空気層を形成するために、膜の上には複数のスペーサが規則的な間隔で配設されている。前記スペーサは、前記膜上に固定されたポリマー製のピンによって構成されており、このように形成された複合材の他層の磨耗感度（ａｂｒａｓｉｏｎ  ｓｅｎｓｉｂｉｌｉｔｙ）を増加させる傾向がある。
【００１２】
特許出願ＷＯ００／６６８２３号公報には、裏地の表面にテキスタイル材のパッキン（ｂｏｕｒｒｅｌｅｔｓ）を設けることが提案されている。このパッキンは、不燃性テキスタイルシートと裏地との間に空気通路を形成する。このパッキンの存在は、当該パッキンを保持する複合材の層の磨耗感度を増大させる。
【００１３】
同じく、互いに離間した平行な層を用いる解決手段も提案されており、これらの層は、層どうしの間の間隔を変更可能な手段に固定されており、これによって同じ要領で熱バリアが形成される。例えば、複数の糸で構成された二つの平行な層からなるテキスタイル製品を開示した英国特許第２２６４７０５号公報の教示を挙げることができる。前記層の各々は手動操作される前に前記手段と協働することで、両者を互いに相対移動させ、これによって、糸の傾斜姿勢では前記層どうしの接近に応じて、また、糸の起立姿勢では前記層どうしの離間に応じて、連結糸の傾斜または起立を引き起こす。この解決方法は、手動介入を必要とし、且つ、低温に対する保護のための用途のみを意図している。
【００１４】
特許出願ＷＯ９９／０５９２６号公報では、複合材は、形状記憶材料を配設するための空間を形成するために、互いに完全に独立し、且つ、二つの平行な平面内に配設された二つの層を有する。熱の作用下で、前記形状記憶材料は前記二つの層間の間隔を変化させる。従って、この解決方法は、特殊な実施手段を必要とし、それによって、柔軟性に欠ける表面が生じる。
【特許文献１】
フランス特許第１２１３４１５号公報
【特許文献２】
ヨーロッパ特許第０４４３９９１号公報
【特許文献３】
ヨーロッパ特許第０３６４３７０号公報
【特許文献４】
特許出願ＷＯ９９／３５９２６号公報
【特許文献５】
特許出願ＷＯ００／６６８２３号公報
【特許文献６】
英国特許第２２６４７０５号公報
【特許文献７】
特許出願ＷＯ９９／０５９２６号公報
【発明の開示】
【発明が解決しようとする課題】
【００１５】
前述の技術水準から出発し、前述の欠点を改善するために、本発明が解決しようとする課題は、通常の状況においては、より大きな使用上の快適性の得られる小さな厚みに対応する、穏やかな断熱性を得ることを可能にし、緊急の状況においては、より大きく、且つ、熱が最大である箇所に局在化された断熱性を自動的に得ることを可能にする熱バリアを作り出すことにある。
【課題を解決するための手段】
【００１６】
上記の課題を解決するために、断熱のための、特に、織成または編成された構造を備えた保護服を製造するためのテキスタイル複合材であって、複数の連結糸によって、互いに離間するように連結された少なくとも二つの壁を有し、前記連結糸は、自然に倒れる（ｓｅ  ｃｏｕｃｈｅｒ）傾向を有するため、同姿勢では、間隔が小さくなり、連結糸の長さよりも短くなる構成を備えたテキスタイル複合材が考案、開発された。前記壁の少なくとも１つ、特に熱に晒される壁は、熱の作用下での収縮に適しており、その結果、連結糸の起立が随伴的（同時的、ｃｏｎｃｏｍｉｔａｎｔ）に生じ、これに対応して、前記形成された壁間の間隔の増大が全体的または部分的に生じ、熱安定性を獲得する。
【００１７】
好適には、前記連結糸は、前記層の各々と部分的に織成または編成されている。
【００１８】
一つの実施形態では、各壁または層は、経糸と緯糸の交錯によって形成されており、前記連結糸は経糸方向に配置され、前記糸の倒れ（ｃｏｕｃｈａｇｅ）は緯糸方向に沿って実行されている。
【００１９】
これらの構成により、前記層の少なくとも１つに、外側面の緯糸として熱収縮材料を使用することによって、熱に対して有利な反応を得ることが可能であることが理解される。実際に、熱収縮性の壁または層によって達せられる温度が十分に高い時、緯糸の収縮が生じ、結果として連結糸を起立させ、温度の上昇に対応して複合材の厚みが随伴的（同時的）に増大し、その結果、その断熱能力が増大する。
更に、連結糸としてパラアラミド材を選択することによって、その連結糸の熱安定特性により、一方では良好な衝撃強さ（ｒｅｓｉｌｉｅｎｃｅ）を得て、他方では熱バリアが部分的に炭化した時の十分な耐圧縮性を得ることが可能となる。
【００２０】
好ましくは、各壁の経糸と緯糸は、“Ｋｅｒｍｅｌ”の商標名で知られているタイプのポリアミド−イミド系から選択され、純粋状態で或いは他の繊維と混合して用いられる。
【００２１】
各壁は、等しい糸密度を示すか、若しくは、２つの壁は互いに異なる糸密度を示す。
【００２２】
以上のように定義した複合材は、耐火材からなる外側シート材、及び、基材を備えた防水通気性膜と結合させることができる。
【００２３】
以下、本発明を添付の図面を参照しながら更に詳細に説明する。これら図面において、
図１は、危険な状況下で作業する人々用の衣服、特に、消防士用の衣服を製造するための、周知で現在まで使用されているタイプの多層複合材を示す略図であり、
図２は、本発明によるテキスタイル複合材の一つの実施形態の斜視図であり、
図３は、通常と見なされる温度に晒されたテキスタイル複合材を純粋に概略的に示す斜視図であって、この姿勢では連結糸は倒れている、
図４は、強い熱の作用下において、１つの壁の収縮によって引き起こされる、連結糸の起立と複合材の厚さの増大とを示す図３に対応する図であり、
図５は、輻射熱の場合における温度上昇中の複合材の応答（反応）を示す図表であり、
図６は、対流熱の場合における温度上昇中の複合材の応答（反応）を示す図表である。
【発明を実施するための最良の形態】
【００２４】
本発明によるテキスタイル複合材の原理が図面の図３及び図４に示されている。この複合材は、複数の糸Ｆによって離間状態に連結された二つの壁または層Ｐ１、Ｐ２を備える、織成又は編成された構造を有する。連結糸Ｆは前記層の各々と部分的に織成又は編成されている。
【００２５】
連結糸Ｆは、自然に側面上に倒れる傾向を有し、それによって、前記二つの層Ｐ１、Ｐ２の間の複合材の厚さｅが、連結糸の長さよりも小さくなることが理解される。従って、これらの連結糸の起立は、対応する要領で、間隔ｅの増大を引き起こすことになる。
【００２６】
上記の結果を得るために、前記壁の少なくとも１つ、特に強い熱に晒される方の壁は、前記熱の作用下での収縮に適したものとなっている。その結果、層Ｐ１によって達せられる温度が十分に高い時、例えば約２００℃から３００℃である時、図４に略示されるように、前記層の収縮が発生可能であり、これによって、連結糸Ｆを起立させる作用を奏し、温度上昇に応じた厚みｅの増大が随伴的（同時的）に引き起こされる。これによって、その複合材の断熱能力も当然に増加する。
【００２７】
この基本的概念から出発して、種々の実施形態が考えられる。
【００２８】
例えば、壁または層Ｐ１、Ｐ２の各々は経糸と緯糸の交錯によって形成される。連結糸Ｆは経糸方向に配置され、これにより、連結糸の倒れは緯糸の方向に行われる。このようなタイプの複合材を糸の織成又は編成によって実施することは、当業者にとって周知である。
【００２９】
後述するように、連結糸Ｆは、その非常に良好な温度安定性で知られるパラアラミドから形成され、これにより、一方では、良好な衝撃強さを獲得可能となり、他方では、熱バリアが部分的に炭化した時の十分な耐圧縮性を獲得可能となる。
【００３０】
尚、前記壁の少なくとも１つは、熱安定性糸で構成された糸から織成又は編成されることに注意されたい。
【００３１】
各壁Ｐ１、Ｐ２の経糸及び緯糸は、好ましくは、“Ｋｅｒｍｅｌ”（Ｒｈｏｄｉａ）又は“Ｎｏｍｅｘ”（Ｄｕｐｏｎｔ）又は“Ｃｏｎｅｘ”（Ｔｅｉｊｉｎ）の商標名で知られているタイプの、純粋な又は混合された、メタ−アラミド系の糸から選択される。図２の例では、壁Ｐ１は、熱収縮性の素材からなる経糸及び緯糸Ｃ１、Ｔ１で形成されている。好適には、緯糸Ｔ１のみが熱収縮性である。壁Ｐ２は、経糸Ｃ２及び緯糸Ｔ２から形成される。連結糸Ｆは、好ましくは、各壁Ｐ１、Ｐ２の緯糸Ｔ１、Ｔ２を接続する経糸によって構成される。
【００３２】
各壁Ｐ１、Ｐ２は、織成又は編成によって、同じ糸密度を呈することができる。或いは、各壁によって糸密度を異ならせることも可能である。
例えば、最も高密度の織成又は編成が着用者の側に向く壁を構成し、好適には裏地として機能させられる。
【００３３】
使用される温度安定性糸は、人造の合成材料または天然材料、或いはそれらの混合物から形成することができる。好ましくは、例えばメタフェニレンイソフタルアミドまたはポリアミド−イミド等のメタ−アラミドをベースとする糸を、場合によって耐火性ビスコースと組み合わせて使用する。同様に、モダクリル繊維と防水化処理綿との混合物をベースとする糸を使用することも可能である。
【００３４】
前述したように、両壁Ｐ１、Ｐ２の間のスペーサ糸の長さがこれらの壁間の間隔ｅと、結果的に、断熱性の目的でこのようにして構成される空気クッションの厚さとを決める。連結糸Ｆの長さは、好ましくは、約１から１０ｍｍの範囲である。スペーサ糸は、好ましくは、例えば、Ｄｕｐｏｎｔの“Ｋｅｖｌａｒ”、Ｔｅｉｊｉｎの“Ｔｗａｒｏｎ”及び“Ｔｅｃｈｎｏｒａ”等のパラ−フェニレンテレフタルアミド等のパラ−アラミドをベースとする糸であることを想起されたい。
【００３５】
本発明の特徴によって定義される前記テキスタイル複合材は、単独で、又は、当業者に知られているタイプの多層製品を構成するために糸又は繊維の他のシート材と結合（ｃｏｍｂｉｎｅｒ）させて使用することができる（図１）。
【００３６】
例えば、ここに定義された複合材は、耐火性テキスタイルによって構成されるシート材、及び、膜によって構成されるシート材と組み合わせることが可能である。前記膜は、本発明によると、好ましくは、耐火性テキスタイルと断熱性テキスタイル複合材との間に配設される。耐火性テキスタイルは、着用者と接触することのない面または壁を形成するためのものである。例えば、耐火性テキスタイルは、好ましくは、メタフェニレンイソフタルアミドまたはポリアミド−イミドの糸又は繊維をベースにして、これに場合によってパラフェニレンテレフタルアミドの糸又は繊維を加えた組織、及び／又は、静電気防止性のまたはその他のバラアラミドの糸又は繊維、或いは、ＰＢＯまたはＰＢＩタイプの繊維又は糸をベースにした組織によって構成される。
【００３７】
前記膜は、例えば、ポリテトラフルオロエチレン、耐火性ポリウレタン、或いは、ポリエステルをベースとする微孔性又は親水性のフィルムによって構成することができる。この膜は、複合材中においてフリー状態としても良く、或いは、メタ−アラミドまたはポリアミド−イミドの繊維をベースとする織布又は不織布などのテキスタイル支持体上へ貼着によって結合させても良い。
【００３８】
複数層の１つが収縮することの作用は、対象層に固定された膜の存在に基づくものとすることも可能である。例えば、この膜は、微孔性ポリウレタン、親水性ポリウレタン、親水性ポリエステル...等の、熱の作用下で収縮を示すことの可能なあらゆる材料から形成することができる。
【００３９】
本発明による複合材を耐火性テキスタイル及び膜と組み合わせたものは、火炎に関連する危険に対する保護のための衣服、例えば、消防士用の上着の製造において、特に好適に利用することができる。
【実施例】
【００４０】
次に、本発明によるテキスタイル複合材の製造の例について説明するが、壁Ｐ１、Ｐ２は図２に示されたパターンに基づく。
壁Ｐ１の経糸Ｃ１は密度が１３糸／ｃｍで、番手がＮｍ８０／２のポリアミド−イミド繊維の紡績糸によって構成され、
壁Ｐ１の緯糸Ｔ１は密度が２７ピック（ｄｕｉｔｅｓ）／ｃｍで、番手がＮｍ６０／１のポリアミド−イミド繊維の紡績糸によって構成され、
壁Ｐ２の経糸Ｃ２と緯糸Ｔ２は、密度がそれぞれ２０糸／ｃｍと２７糸／ｃｍで、番手がＮｍ８０／２のポリアミド−イミド繊維の紡績糸によって構成され、
スペーサ経糸Ｆは密度が６糸／ｃｍで、番手がＮｍ８０／２のパラ−アラミド繊維の紡績糸によって構成されている。
【００４１】
前記製品の単位面積当たりの質量（目付け）は約２４０ｇ／ｍ２で、壁Ｐ１、Ｐ２間の間隔は通常姿勢（連結糸は倒れている）で約２ｍｍである。
【００４２】
前記複合材の熱流束に対する保護能力の測定によって以下の結果が得られた。
−規格ＥＮ３６６に基づく輻射熱でのテスト：ｔ２で２８秒間、ｔ２−ｔ１で７．３秒間。図５のグラフを参照のこと。
−規格ＥＮ３６７に基づく対流熱でのテスト（図６）：
・ＨＴＩ２４（理論燃焼時間）は１８秒間、
・ＨＴＩ２４−ＨＴＩ１２（理論苦痛時間）は５秒間。
【００４３】
これらのグラフから判るように、驚くべきことに、「避難時間」、即ち、理論燃焼時間ｔ２またはＨＴＩ２４と理論苦痛時間ｔ１またはＨＴＩ１２との間の差は、このレベルの複合材に対して観察される一般的な平均値よりも大きい。同様に、輻射熱の作用下における厚みの大幅な増加や、苦痛閾値の後の保護作用の理論上の増大を意味するｔ１とｔ２の間の差の増大を観察することができる。
【００４４】
以上の説明から利点を明白に理解することができるが、特に、ここに得られた複合材は、優れた通気性、優れた視覚的外観、及び、優れた熱保護能力を示すことを強調しておく。
【図面の簡単な説明】
【００４５】
【図１】危険な状況下で作業する人々用の衣服、特に、消防士用の衣服を製造するための、周知で現在まで使用されているタイプの多層複合材を示す略図
【図２】本発明によるテキスタイル複合材の一つの実施形態の斜視図
【図３】通常と見なされる温度に晒されたテキスタイル複合材（この姿勢では連結糸は倒れている）を純粋に概略的に示す斜視図
【図４】強い熱の作用下において、１つの壁の収縮によって引き起こされる、連結糸の起立と複合材の厚さの増大とを示す図３に対応する図
【図５】輻射熱の場合における温度上昇中の複合材の応答（反応）を示す図表
【図６】対流熱の場合における温度上昇中の複合材の応答（反応）を示す図表
【図５】
2005507469.tif 000003
【図６】
2005507469.tif 000004
【国際公開パンフレット】
2005507469.tif 000005
2005507469.tif 000006
2005507469.tif 000007
2005507469.tif 000008
2005507469.tif 000009
2005507469.tif 000010
2005507469.tif 000011
2005507469.tif 000012
2005507469.tif 000013
2005507469.tif 000014
2005507469.tif 000015
2005507469.tif 000016
2005507469.tif 000017
2005507469.tif 000018
2005507469.tif 000019
2005507469.tif 000020
2005507469.tif 000021
2005507469.tif 000022
2005507469.tif 000023
2005507469.tif 000024
【国際調査報告】
2005507469.tif 000025
2005507469.tif 000026
2005507469.tif 000027
2005507469.tif 000028
2005507469.tif 000029
2005507469.tif 000030